(57)【特許請求の範囲】
【請求項１】
質量比で、Ｍｏ；０．０２〜２．０％、Ｃ；０．２〜１．２％を含有し、残部が不可避不純物とＦｅとからなる金属組織が上部ベイナイトのみからなり、初期硬さが１２０〜４００Ｈｖの範囲内であり、炭化物の面積率が４０％以上であることを特徴とする耐磨耗性鉄基焼結金属。
【請求項２】
質量比で、Ｖ；０．０２〜４．０％を含むことを特徴とする請求項１に記載の耐磨耗性鉄基焼結金属。
【請求項３】
質量比で、Ｃｒ；０．０５〜２．０％を含むことを特徴とする請求項１乃至請求項２の何れか１の請求項に記載の耐磨耗性鉄基焼結金属。
【請求項４】
質量比で、Ｎｉ；０．４〜５．０％、Ｍｎ；０．０５〜１．０％の少なくとも１種を含む、請求項１乃至請求項３の何れか１の請求項に記載の耐磨耗性鉄基焼結金属。
【発明の詳細な説明】
【技術分野】
【０００１】
本発明は、耐磨耗性鉄基焼結金属に関する。
【背景技術】
【０００２】
従来、耐磨耗性鉄基焼結金属を用いた内燃機関用のバルブシートは、バルブとの組み合せによって燃焼室の気密性を保つとともに、高温かつドライな環境下での耐摩耗性が高くかつバルブへの攻撃性が低いという特性が要求されている。
【０００３】
また、近年では、環境への対応のためにエンジン出力性能や低燃費性能の向上が必要不可欠となってきており、バルブシートの使用環境においても高温化や高面圧化に加え、高熱伝導性や低熱膨張性といった様々な条件の向上が要求されている。
【０００４】
このような状況から、例えば、質量比で、Ｍｏ；０．４〜４．０％、Ｃ；０．２〜１．１％、Ｎｉ；０．６〜５．０％を含み、金属組織がベイナイトとマルテンサイトとの混合相のみからなる組織を呈するとともに、断面におけるベイナイトとマルテンサイトとの比が１００；０〜５０；５０であって、かつ、基地硬さが２５０〜８５０Ｈｖである内燃機関用バルブシートが知られている（例えば、特許文献１参照）。
【先行技術文献】
【特許文献】
【０００５】
【特許文献１】特開２００１−３１６７８０号公報
【発明の概要】
【発明が解決しようとする課題】
【０００６】
ところで、硬質粉末は、鉄基粉末の鉄粒子よりも硬質の硬質粒子からなる粉末である。したがって、鉄基焼結合金に硬質粒子を分散させることにより、鉄基焼結合金の耐磨耗性を向上させることができる。
【０００７】
このような鉄基焼結合金のバルブシートは、シリンダヘッドに圧入された後、芯出し調整等のためにバルブとの当り面が切削加工されるため、被削性も高く要求される。換言すれば、被削性の優れたバルブシートは、切削加工時に用いる工具の高寿命化に寄与することも要求される。
【０００８】
しかしながら、上述のような従来の耐磨耗性鉄基焼結金属のバルブシートは、気孔があるために断続切削加工となる。したがって、下部ベイナイトやマルテンサイトを含み、初期硬さが６００Ｈｖ以上の硬質粒子では、被削性が悪化してしまい、加工のための工具寿命が短くなってしまうという問題があった。また、硬質粒子は、非常に価格が高いことから材料費が高騰するという問題があった。
【０００９】
本発明は、上述のような従来の問題を解決するためになされたもので、硬質粒子を含まず炭化物の密度を高めた上部ベイナイトのみからなり硬さを低く抑えることができるので、バルブシートに加工する際は被削性に優れ工具寿命を短くすることを抑制することができ、バルブシートとして使用する際は大きく加工硬化して安定した耐摩耗性を有する安価な耐磨耗性鉄基焼結金属を提供することを目的とする。
【課題を解決するための手段】
【００１０】
本発明に係る耐磨耗性鉄基焼結金属は、上記目的達成のため、（１）質量比で、Ｍｏ；０．０２〜２．０％、Ｃ；０．２〜１．２％を含有し、残部が不可避不純物とＦｅとからなる金属組織が上部ベイナイトのみからなり、初期硬さが１２０〜４００Ｈｖの範囲内であり、炭化物の面積率が４０％以上であるよう構成する。
【００１１】
これにより、硬質粒子を含まず炭化物の密度を高めた上部ベイナイトのみからなり硬さを低く抑えることができるので、バルブシートに加工する際は被削性に優れ工具寿命を短くすることを抑制することができ、バルブシートとして使用する際は大きく加工硬化して安定した耐摩耗性を有する安価な耐磨耗性鉄基焼結金属とすることができる。また、金属組織が上部ベイナイトのみからなる被削性と耐摩耗性とを両立した耐磨耗性鉄基焼結金属を得ることができる。
【００１６】
また、本発明に係る耐磨耗性鉄基焼結金属は、上記（１）に記載の耐磨耗性鉄基焼結金属において、（２）質量比で、Ｖ；０．０２〜４．０％を含むことが好ましい。
【００１８】
また、本発明に係る耐磨耗性鉄基焼結金属は、上記（１）〜（２）に記載の耐磨耗性鉄基焼結金属において、（３）質量比で、Ｃｒ；０．０５〜２．０％を含むことが好ましい。
【００１９】
また、本発明に係る耐磨耗性鉄基焼結金属は、上記（１）〜（３）に記載の耐磨耗性鉄基焼結金属において、（４）質量比で、Ｎｉ；０．４〜５．０％、Ｍｎ；０．０５〜１．０％の少なくとも１種を含むことが好ましい。
【発明の効果】
【００２０】
本発明によれば、硬質粒子を含まず炭化物の密度を高めた上部ベイナイトのみからなり硬さを低く抑えることができるので、バルブシートに加工する際は被削性に優れ工具寿命を短くすることを抑制することができ、バルブシートとして使用する際は大きく加工硬化して安定した耐摩耗性を有する安価な耐磨耗性鉄基焼結金属を提供することができる。
【図面の簡単な説明】
【００２１】
【図１】本発明の実施の形態に係る耐磨耗性鉄基焼結金属をバルブシートに適用したシリンダヘッドの要部の断面図である。
【図２】本発明の実施の形態に係る耐磨耗性鉄基焼結金属におけるパーライト、上部ベイナイト、下部ベイナイトの摩耗特性を比較するグラフ図である。
【図３】本発明の実施の形態に係る耐磨耗性鉄基焼結金属における上部ベイナイトと下部ベイナイトの初期硬さと硬化後の硬さの特性を比較するグラフ図である。
【図４】本発明の実施の形態に係る耐磨耗性鉄基焼結金属をバルブシートに適用した場合の面圧硬化を説明する模式図である。
【図５】本発明の実施の形態に係る耐磨耗性鉄基焼結金属における上部ベイナイトと下部ベイナイトの圧縮残留応力と表面深さと関係を比較するグラフ図である。
【図６】本発明の実施の形態に係る耐磨耗性鉄基焼結金属における上部ベイナイトの光学顕微鏡における炭化物の見え方を説明する代用写真の説明図である。
【図７】本発明の実施の形態に係る耐磨耗性鉄基焼結金属における上部ベイナイトの冷却速度を１５℃／ｍｉｎとした場合の比較例を示し、（Ａ）はＦｅ−１．５Ｍｏ−０．５Ｃの配分とした場合、（Ｂ）はＦｅ−１．５Ｍｏ−１．１Ｃの配分とした場合、（Ｃ）はＦｅ−１．５Ｍｏ−２．０Ｃの配分とした場合、の炭化物の面積比を示す代用写真の説明図である。
【図８】本発明の実施の形態に係る耐磨耗性鉄基焼結金属における上部ベイナイトの実施例を示し、冷却速度を１５℃／ｍｉｎとした場合の比較例を示し、（Ａ）は配分比Ｆｅ−１．５Ｍｏ−０．５Ｃで冷却速度を１００℃／ｍｉｎとした場合、（Ｂ）は配分比Ｆｅ−１．５Ｍｏ−１．１Ｃで冷却速度を６０℃／ｍｉｎとした場合、（Ｃ）は配分比Ｆｅ−１．５Ｍｏ−１．１Ｃで冷却速度を１００℃／ｍｉｎとした場合、の炭化物の面積比を示す代用写真の説明図である。
【図９】本発明の実施の形態に係る耐磨耗性鉄基焼結金属における上部ベイナイトの配分比をＦｅ−１．５Ｍｏ−１．１Ｃとした場合の冷却速度と摩耗量との関係を示す比較グラフである。
【図１０】本発明の実施の形態に係る耐磨耗性鉄基焼結金属における上部ベイナイトの結晶粒の説明図である。
【発明を実施するための形態】
【００２２】
以下、本発明の実施の形態について、図面を参照して説明する。
【００２３】
図１に示すように、本実施の形態の耐磨耗性鉄基焼結金属は、エンジン（全体図省略）のシリンダヘッド１の底面側に設けられたバルブシート２に適用されている。
【００２４】
シリンダヘッド１は、その底面で燃焼室３の一部を密閉しており、燃焼室３に開口する排気路４を形成している。燃焼室３の開口はシリンダヘッド１に設けた排気バルブ５によって開閉される。また、排気バルブ５の軸部５ａとシリンダヘッド１との間には、排気バルブの軸部５ａを軸線方向に沿って運動可能に支持するようにバルブガイド６が介在している。
【００２５】
排気バルブ５は、バルブスプリング７の引っ張り力により、常時は弁体５ｂで排気路４の開口を閉じている。
【００２６】
バルブシート２は、シリンダヘッド１の底面に嵌め込まれ、排気路３の閉弁時に排気バルブ５の弁体５ｂが着座する。
【００２７】
バルブシート２は、本実施の形態に係る耐磨耗性鉄基焼結金属を成形し、さらに排気バルブ５の着座部分となる内周壁面部の一部を面取り状に切削加工することにより構成されている。バルブシート２を構成している耐磨耗性鉄基焼結金属は、質量比で、Ｍｏ；０．０２〜２．０％、Ｃ；０．２〜１．２％を含有し、金属組織が上部ベイナイトのみからなり、初期硬さが１２０〜４００Ｈｖの範囲内である構成である。
【００２８】
一般に、ベイナイト（ｂａｉｎｉｔｅ）は、炭素鋼をオーステナイト状態から冷却して、パーライト変態が生じる温度領域とマルテンサイト変態が開始する温度（Ｍｓ点）の中間の温度領域に恒温保持したとき生じる組織である。Ｍｏなどの合金元素を含む鋼では、このような恒温保持中だけでなく、中程度の速さで連続的に冷却しても生じる。
【００２９】
ベイナイトは、等温処理温度４５０〜５５０℃程度で処理したときにパーライトに近い黒色の羽毛状の組織を呈する上部ベイナイトと、それ以下の比較的Ｍｓ点に近い温度で処理したときにマルテンサイトに近い針状の組織を呈する下部ベイナイトとに大別される。
【００３０】
上部ベイナイトは、図２に示すように、パーライトや下部ベイナイトに比べて摩耗量が低い組織特性を有している。また、上部ベイナイトは、図３に示すように、初期硬さは下部ベイナイトよりも柔らかく、硬化後においては下部ベイナイトよりも硬いという組織特性を有している。
【００３１】
これにより、上部ベイナイトは、初期硬さにおいては切削加工等を容易に行うことができるうえ、その加工工具を傷め難く、工具寿命の延命化に貢献することができる。また、上部ベイナイトは、硬化後においては摩耗量が低い。これにより、例えば、図４に示すように、排気バルブ５による排気路４の開弁状態から閉弁状態となるとき、すなわち、弁体５ｂがバルブシート２に着座する面圧によって組織（塑性）が硬化する。同時に、バルブシート２の表面の粗度が低下（密度が向上）して耐摩耗性を確保し、バルブシート２の磨滅を抑制することができる。すなわち、表面の粗密によって摩耗特性が大きく変わる。
【００３２】
ここで、バルブシート２の使用環境下において、上部ベイナイトがその他の組織に比べ加工硬化量及び硬化深さが大きく削摩耗性に優れるという新たな知見を得た。
【００３３】
具体的には、図５に示すように、圧縮残留応力（ＭＰａ）は、表面深さ（μｍ）が深くなるほど疲労強度的に不利となる。しかも、上部ベイナイトは下部ベイナイトよりも疲労強度が有利であるうえ、表面深さに対する変化も小さいという結果を得た。
【００３４】
そこで、このような上部ベイナイトの特性を考慮し、本実施の形態においては、バルブシート２を、質量比で、Ｍｏ；０．０２〜２．０％、Ｃ；０．２〜１．２％を含有し、残部を不可避不鈍物とＦｅとからなる金属組織の上部ベイナイトのみからなる耐磨耗性鉄基焼結金属により構成している。
【００３５】
すなわち、Ｍｏは、耐摩耗性に優れるうえ焼入れ性を向上させることができる。この際、Ｍｏの質量比がｍ０．０２％を下回ると上述した効果が十分に得られ難く、２．０％を超えると材料粉が硬くなって成形性が悪化する。
【００３６】
また、Ｃは、炭化物を形成するとともに耐摩耗性を向上させることができる。Ｃの質量比が０．２％を下回ると硬さが十分でなくなり、１．２％を超えると初析セメンタイト生成による層手攻撃性が大きくなってしまい被削性も悪化する。
【００３７】
本実施の形態においては、耐磨耗性鉄基焼結金属の初期硬さを１２０〜４００Ｈｖの範囲内としているのは以下の理由による。初期硬さを１２０Ｈｖ未満にすると、加工硬化したときの硬さが６００Ｈｖまで到達せず、耐摩耗性が十分ではない。また、初期硬さが４００Ｈｖを超えてしまうと、加工硬化したときの硬さが非常に大きくなり、相手攻撃性が生じてバルブシートを切削加工する工具の摩耗が大きくなるとともに切削加工が困難になり、さらにバルブシートとして使用したときに耐摩耗性が十分に大きいがバルブに対する相手攻撃性が大きくなる。
【００３８】
本実施の形態においては、成形時の焼結後の冷却速度を４０〜１５０℃／ｍｉｎの範囲とすることにより、炭化物の面積率を画像解析上において、０．１９×０．２３ｍｍの視野で４０％以上としている。なお、図６に示すように、結晶粒の内部構造を光学顕微鏡（×１０００）で観察した場合、図示黒色部分が炭化物となる。
【００３９】
ちなみに、図６に示したものの場合、Ｆｅ−１．５Ｍｏ合金紛、Ｃ、潤滑剤を質量比で９８：１：１となるように混扮した材料から成形し、１１２０℃窒素雰囲気で焼結後１００℃で冷却した場合である。
【００４０】
ここで、潤滑剤とは、焼結行程中において当該潤滑剤をガス化させて排気する脱潤滑剤工程があり、成形後の焼結体には残存しない成分である。したがって、Ｆｅ−１．５Ｍｏ−１．１Ｃから１００ｇの焼結体を作る場合、厳密には９８：１．２：０．８の割合で混粉している。このため、黒鉛が一般的に０．１抜けることで１．１Ｃとなり、かつ、潤滑剤が排気されることで９８：１．１：０となり、結果的に、Ｆｅ−１．４８Ｍｏ−１．１Ｃとなる。
【００４１】
図７は、成形；８．０ｔｏｎ／Ｃｍ２、焼結：１１２０℃×６０ｍｉｎの条件とするとともに、冷却速度を１５℃／ｍｉｎとした場合の炭化物の面積率が画像解析上において、０．１９×０．２３ｍｍの視野で４０％以下の例を示す。
【００４２】
図７（Ａ）では、Ｆｅ−１．５Ｍｏ−０．５Ｃの配分で冷却速度を１５℃／ｍｉｎとした場合、見掛け硬さは１５０ＨＶとなったものの、炭化物の面積率は約３０％であり、耐摩耗性に劣る焼結体となった。
【００４３】
図７（Ｂ）では、Ｆｅ−１．５Ｍｏ−１．１Ｃの配分で冷却速度を１５℃／ｍｉｎとした場合、見掛け硬さは１６８ＨＶ、炭化物の面積率は約３５％であり、耐摩耗性に劣る焼結体となった。
【００４４】
図７（Ｃ）では、Ｆｅ−１．５Ｍｏ−２．０Ｃの配分で冷却速度を１５℃／ｍｉｎとした場合、見掛け硬さは１６９ＨＶとなったものの、炭化物の面積率は約３８％であり、耐摩耗性に劣る焼結体となった。
【００４５】
このように、Ｃの質量比における配分を高くしても、冷却速度が低ければ見掛け硬さに比べて焼結体の炭化物の面積率は低く、耐摩耗性を確保することが困難であることが判明した。
【００４６】
一方、図８は、成形；８．０ｔｏｎ／Ｃｍ２、焼結：１１２０℃×６０ｍｉｎの条件とするとともに、冷却速度を６０〜１００℃／ｍｉｎとすることで炭化物の面積率が画像解析上において、０．１９×０．２３ｍｍの視野で４０％以上の例を示す。
【００４７】
図８（Ａ）では、図７（Ａ）と同じ配分であるＦｅ−１．５Ｍｏ−０．５Ｃとし、冷却速度を１００℃／ｍｉｎとした。この場合、見掛け硬さは１９０ＨＶと高く、炭化物の面積率も約４２％を確保し、耐摩耗性も確保する焼結体となった。なお、図８（Ａ）において、例えば、図示左上角付近の黒い部分は空孔に起因するものである。
【００４８】
図８（Ｂ）では、図７（Ｂ）と同じ配分であるＦｅ−１．５Ｍｏ−１．１Ｃとし、冷却速度を６０℃／ｍｉｎとした。この場合、見掛け硬さは２０９ＨＶ、炭化物の面積率は約６０％であり、耐摩耗性も高く確保する焼結体となった。
【００４９】
図８（Ｃ）では、図７（Ｂ）と同じ配分であるＦｅ−１．５Ｍｏ−１．１Ｃとし、冷却速度を１００℃／ｍｉｎとした。この場合、見掛け硬さは２１０ＨＶと冷却速度６０℃／ｍｉｎと比べて差は出ないものの、炭化物の面積率は約７２％と飛躍的に延び、耐摩耗性もさらに高く確保する焼結体となった。
【００５０】
このように、Ｃの質量比における配分を高くしても、冷却速度が低ければ見掛け硬さに比べて焼結体の炭化物の面積率は低く、耐摩耗性を確保することが困難であることが判明した。
【００５１】
ちなみに、図９に示すように、図８（Ｂ），（Ｃ）と同じ配分であるＦｅ−１．５Ｍｏ−１．１Ｃとし、冷却速度を約１０〜１００℃／ｍｉｎの範囲で確認を行った。その結果、冷却速度が４０℃／ｍｉｎを超えると、見掛け硬さ並びに耐摩耗性を高く確保する焼結体となることが判明した。
【００５２】
したがって、Ｆｅ−１．５Ｍｏ−１．１Ｃからなる上部ベイナイトの場合、冷却速度に関し、５０℃／ｍｉｎを下回るとパーライト変態が生じ、１５０℃／ｍｉｎを上回るとマルテンサイト変態が開始することが判明した。
【００５３】
このように、成形時の焼結後の冷却速度を４０〜１５０℃／ｍｉｎとすれば、炭化物の面積率を４０％以上で確保することが可能となり、耐摩耗性と被削性とを両立した耐磨耗性鉄基焼結金属とすることができる。
【００５４】
また、炭化物の析出状態が粗な上部ベイナイトは耐摩耗性が低く、炭化物の析出状態が密な上部ベイナイトは耐摩耗性が高いものの、炭化物を極限まで密にした上部ベイナイトの組織は下部べイナイトの組織であることが判明した。これにより、炭化物の析出状態が密すぎても加工硬化が小さく、耐摩耗性が低くなることが判明した。
【００５５】
このように、従来のバルブシートでは耐摩耗性を確保しているために非常に硬く高価な硬質粒子が添加されており材料費が高くかつ工具寿命を短くするものであった。
【００５６】
これに対し、本実施の形態のバルブシート２は、
（１）圧縮気体や燃焼ガスが洩れるのを防ぐための気密保持機能
（２）排気バルブ５の熱をシリンダヘッド１側に逃がすための熱伝導機能
（３）排気バルブ５の弁体５ｂが着座したときの衝撃に耐えうる強度
（４）排気バルブ５への攻撃性が少ないこと
といった条件を維持しつつ、
（５）高熱且つ高負荷の環境においても摩耗しにくい耐摩耗機能
（６）リーズナブルな価格であること
（７）加工の際に削り易いこと
といった条件も確保することができる。
【００５７】
このように、本実施の形態では、硬質粒子を含まず、上部ベイナイトが実機（エンジン）において排気バルブ５の面圧により硬化し、耐摩耗性を容易に発揮させることができ、しかも、加工時の硬さは低く工具寿命を犠牲にすることなく、被削性に優れる。
【００５８】
ところで、上記実施の形態では、Ｍｏ；０．０２〜２．０％、Ｃ；０．２〜１．２％を含有した例で示したが、例えば、質量比で、Ｃｒ；０．０５〜２．０％又はＶ；０．０２〜４％を含むようにしてもよい。すなわち、Ｍｏ−Ｃ−Ｃｒ、Ｍｏ−Ｃ−Ｖ、Ｍｏ−Ｃ−Ｃｒ−Ｖの何れとしてもよい。
【００５９】
ＣｒはＣＣＴ線図のパーライト領域を冷却速度の遅い側に移行するとともにベイナイト領域を拡張する作用があり、０．０５％を下回ると効果が不十分であり、２．０％を超えると硬質のマルテンサイトが出現し易くなり被削性を悪化させる。
【００６０】
Ｖは結晶粒を微細化させる作用があり、０．０２％を下回ると効果が不十分であり、４．０％を超えるとＶ炭化物を多量に形成し、相手攻撃性が高まる。
【００６１】
具体的には、本実施の形態においては、金属組織が全体的に上部ベイナイトを呈する条件として、Ｖ；０．０２〜４％を含ませることにより、上部ベイナイトの平均結晶粒径を２〜４０μｍとすることができる。冷却速度が速すぎると、平均結晶粒径が２μｍよりも小さいときは、上部ベイナイトのみの金属組織を呈することが困難になり相手攻撃性を有するマルテンサイトが含まれてしまう。また、冷却速度がゆっくりすぎると、平均結晶粒径が４０μｍよりも大きくなり、パーライト変態が生じる。金属組織が全体的に上部ベイナイトを呈する条件は、後述する冷却速度と密接に関連する。
【００６２】
なお、平均結晶粒径とは、図１０の左側の各目を結晶粒とした場合である。ここで、結晶粒の内部構造は、図１０の右側に示すように、ＳＥＭ写真（×４０００）では図示白色部分が炭化物となる。すなわち、正確には図１０の右側のように白色で観察されるが、炭化物はエッチングされずに白色になり、炭化物の周りの基地が黒色となる。一方、光学顕微鏡による観察の場合にはそこまで見えないため、図６に示すように、図示黒色部分が炭化物の存在部分として捉えることができる。
【００６３】
さらに、本実施の形態においては、質量比で、Ｎｉ；０．４〜５．０％、Ｍｎ；０．０５〜１．０％の少なくとも１種を含むようにしてもよい。すなわち、Ｍｏ−Ｃ−Ｎｉ、Ｍｏ−Ｃ−Ｍｎ、Ｍｏ−Ｃ−Ｎｉ−Ｍｎの何れとしてもよい。また、上記Ｃｒ；０．０５〜２．０％、Ｖ；０．０２〜４％の少なくとも１をさらに含む（例えば、Ｍｏ−Ｃ−Ｃｒ−Ｎｉ）ものとしてもよい。
【００６４】
Ｎｉ及びＭｎを含有させることは、耐磨耗性鉄基焼結金属の機械的性質を一層高めるうえで有利である。
【００６５】
Ｎｉは主として耐熱性・耐食性を考慮したものであり、０．４％を下回ると効果が不十分であり、５．０％を超えて含有させても効果の更なる向上はみられないうえ、摩耗し易くなる。
【００６６】
Ｍｎは主として耐食性を考慮したものであり、０．０５％を下回ると効果が不十分であり、１．０％を超えて含有させても効果の更なる向上はみられないうえ、耐摩耗性及び強度が低下する。
【００６７】
なお、上記実施の形態では、エンジンの排気側に配置したバルブシート２について説明したが、吸気側に配置しても同様の効果を奏することができる。
【００６８】
また、本実施の形態では、耐磨耗性鉄基焼結金属をバルブシート２に適用し、排気バルブ５によって加えられる面圧により組織を硬化させるもので説明したが、例えば、ショットピーニング技術によって表面硬化をさせる各種部品、金型を用いて圧縮成型する冷間鍛造により形成する各種部品、或いは、形状矯正のためのサイジング加工や転造加工を施して形成する各種部品、等の塑性変形を要する金属材料として耐磨耗性鉄基焼結金属を用いる場合にも適用可能である。
【００６９】
以上説明したように、本発明に係る耐磨耗性鉄基焼結金属は、硬質粒子を含まず炭化物の密度を高めた上部ベイナイトのみからなり硬さを低く抑えることができるので、バルブシートに加工する際は被削性に優れ工具寿命を短くすることを抑制することができ、バルブシートとして使用する際は大きく加工硬化して安定した耐摩耗性を有する安価な耐磨耗性鉄基焼結金属であるという効果を有し、特に、高温や高面圧環境下で適用され、初期加工が必要となる部品等の耐磨耗性鉄基焼結金属全般に有用である。
【符号の説明】
【００７０】
２…バルブシート（耐磨耗性鉄基焼結金属）
【図１】
0005910600.tif 000002
【図２】
0005910600.tif 000003
【図３】
0005910600.tif 000004
【図４】
0005910600.tif 000005
【図５】
0005910600.tif 000006
【図９】
0005910600.tif 000007
【図６】
0005910600.tif 000008
【図７】
0005910600.tif 000009
【図８】
0005910600.tif 000010
【図１０】
0005910600.tif 000011